(57)【要約】式（Ｉ）の化合物、および式（ＩＩ）〔式中、Ｒ1はＣ1〜Ｃ20アルキルまたはＣ6〜Ｃ10アリールであり、これらはハロゲン、Ｃ1〜Ｃ4アルキル、−ＮＲ2Ｒ3（ここで、Ｒ2およびＲ3は、相互に独立して水素またはＣ1〜Ｃ8アルキルを表す）、またはＣ1〜Ｃ8アシルアミノによって１〜３回置換されることができる〕の化合物を含む顕色剤の混合物、感熱記録材料、ならびに感熱性記録材料製造用の感熱性着色像形成層を製造するための本発明混合物の使用。
2005518966.tif 000002
【特許請求の範囲】
【請求項１】
式Ｉ
【化１】
2005518966.tif 000007
の化合物、および式ＩＩ
【化２】
2005518966.tif 000008
〔式中、Ｒ1は、Ｃ1〜Ｃ20アルキルまたはＣ6〜Ｃ10アリールであり、これらはハロゲン、Ｃ1〜Ｃ４アルキル、−ＮＲ2Ｒ3（ここでＲ2およびＲ3は、相互に独立して水素またはＣ1〜Ｃ8アルキルを表す）、またはＣ1〜Ｃ8アシルアミノによって１〜３回置換されることができる〕の化合物
を含む、顕色剤の混合物。
【請求項２】
化合物Ｉの化合物ＩＩに対する重量比が９９９：１〜１：１の範囲で選択される、請求項２記載の混合物。
【請求項３】
ａ）基材シートと、
ｂ）基材シートの表面上に形成された、
ｂ１）発色剤化合物と
ｂ２）請求項１記載の顕色剤の混合物と
を含む感熱性着色像形成層と
を含む感熱性記録材料。
【請求項４】
ａ）基板シートと、
ｂ）基板シートの表面上に形成された、
ｂ１）発色剤化合物と
ｂ２）請求項１記載の顕色剤の混合物と
ｂ３）安定剤および／または増感剤と
から本質的になる感熱性着色像形成層と
から本質的になる請求項３記載の感熱性記録材料。
【請求項５】
感熱性記録材料製造用の感熱性着色像形成層の製造のための、請求項１記載の混合物の使用。
【発明の詳細な説明】
【技術分野】
【０００１】
本発明は、式Ｉ
【０００２】
【化３】
2005518966.tif 000003
【０００３】
の化合物、および式ＩＩ
【０００４】
【化４】
2005518966.tif 000004
【０００５】
〔式中、Ｒ1は、Ｃ1〜Ｃ20アルキルまたはＣ6〜Ｃ10アリールであり、これらはハロゲン、Ｃ1〜Ｃ４アルキル、−ＮＲ2Ｒ3（ここでＲ2およびＲ3は、相互に独立して水素またはＣ1〜Ｃ8アルキルを表す）、またはＣ1〜Ｃ8アシルアミノによって１〜３回置換されることができる〕の化合物
を含む顕色剤の混合物、ならびに感熱性組成物中でのこの使用に関する。
【０００６】
化合物Ｉは、欧州特許出願第１，１４０，５１５号で開示されている。本化合物は、可塑剤、油および熱老化に対する耐性に関する優れた特性、ならびに非常に良好なバックグラウンド白色度を示すが、湿潤雰囲気中の高温での老化後に、特にバックグラウンド白色度をさらにもっと改善したり、化合物Ｉと比較して初期の像の濃度および耐油性に関して少なくとも同等の特性を示しながら像を改善する必要性がなお存在する。
【０００７】
したがって、本願請求項の組成物が見出された。加えて、感熱性記録材料での本願請求項の混合物の使用と同様に、感熱性記録材料も見出されている。
【０００８】
化合物ＩおよびＩＩは、市販されているか、または既知の方法（例えば欧州特許出願第１，１４０，５１５号を参照）に従って合成することができる。
【０００９】
本発明の好ましい態様において、化合物ＩおよびＩＩの重量比は、９９９：１〜１：１、好ましくは９９９：１〜３：１の範囲で選択される。
【００１０】
Ｃ1〜Ｃ20アルキルは、分岐または非分岐Ｃ1〜Ｃ20アルキル、例えばメチル、エチル、ｎ−、ｉ−プロピル、ｎ−、ｉ−、ｓｅｃ．−、ｔｅｒｔ．−ブチル、ｎ−ペンチル、ｎ−ヘキシル、ｎ−ヘプチル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、好ましくはＣ1〜Ｃ8アルキル、例えばメチル、エチル、ｎ−、ｉ−プロピル、ｎ−、ｉ−、ｓｅｃ．−、ｔｅｒｔ．−ブチル、ｎ−ペンチル、ｎ−ヘキシル、ｎ−ヘプチル、ｎ−オクチル、２−エチルヘキシル、より好ましくはＣ1〜Ｃ４アルキル、例えばメチル、エチル、ｎ−、ｉ−プロピル、ｎ−、ｉ−、ｓｅｃ．−、ｔｅｒｔ．−ブチルを表す。
【００１１】
Ｃ1〜Ｃ8アシルアミノは、−ＮＨ−Ｃ（＝Ｏ）−Ｃ1〜Ｃ8アルキル、好ましくは−ＮＨ−Ｃ（＝Ｏ）−ＣＨ3、−ＮＨ−Ｃ（＝Ｏ）−Ｃ2Ｈ5、−ＮＨ−Ｃ（＝Ｏ）−ｎ−Ｐｒ、−ＮＨ−Ｃ（＝Ｏ）−ｉ−Ｐｒ、−ＮＨ−Ｃ（＝Ｏ）−ｎ−Ｂｕ、−ＮＨ−Ｃ（＝Ｏ）−ｉ−Ｂｕ、−ＮＨ−Ｃ（＝Ｏ）−ｓｅｃ．−Ｂｕ、または−ＮＨ−Ｃ（＝Ｏ）−ｔｅｒｔ．−Ｂｕを表す。
【００１２】
Ｃ6〜Ｃ10アリールは、フェニルまたはナフチルを表す。好ましい置換Ｃ6〜Ｃ10アリール基は、トリル、キシレニル、アニソイルである。
【００１３】
ハロゲンは、フッ素、塩素、臭素、またはヨウ素、好ましくは塩素を表す。
【００１４】
好ましい態様において、−ＮＲ2Ｒ3は、ジメチルアミノ、ジエチルアミノ、ジフェニルアミノ、またはジベンジルアミノを表す。
【００１５】
好ましい態様において、Ｒ1は、ヘキサデシル、フェニル、４−メチルフェニル、またはナフチルを表す。
【００１６】
本発明の別の好ましい態様は、
ａ）基材シートと、
ｂ）基材シートの表面上に形成された、
ｂ１）発色剤化合物と
ｂ２）発明に係る顕色剤の混合物と
を含む感熱性着色像形成層と
を含む感熱性記録材料に関する。
【００１７】
通常、成分ｂ１）とｂ２）は、１：１〜５：１、好ましくは２：１〜３：１の範囲の重量比で使用される。
【００１８】
発色剤化合物として既知の発色剤化合物を使用することができ、これらは原則として、例えばトリフェニルメタン、ラクトン、ベンゾオキサジン、スピロピラン、または好ましくはフルオランの誘導体に基づいている。
【００１９】
好ましい発色剤は、これに限定されるわけではないが、
３−ジエチルアミノ−６−メチルフルオラン、３−ジメチルアミノ−６−メチル−７−アニリノフルオラン、３−ジエチルアミノ−６−メチル−７−アニリノフルオラン、３−ジエチルアミノ−６−メチル−７−（２，４−ジメチルアニリノ）フルオラン、３−ジエチルアミノ−６−メチル−７−クロロフルオラン、３−ジエチルアミノ−６−メチル−７−（３−トリフルオロメチルアニリノ）フルオラン、３−ジエチルアミノ−６−メチル−７−（２−クロロアニリノ）フルオラン、３−ジエチルアミノ−６−メチル−７−（４−クロロアニリノ）フルオラン、３−ジエチルアミノ−６−メチル−７−（２−フルオロアニリノ）フルオラン、３−ジエチルアミノ−６−メチル−７−（４−ｎ−オクチルアニリノ）フルオラン、３−ジエチルアミノ−７−（４−ｎ−オクチルアニリノ）フルオラン、３−ジエチルアミノ−７−（ｎ−オクチルアミノ）フルオラン、３−ジエチルアミノ−７−（ジベンジルアミノ）フルオラン、３−ジエチルアミノ−６−メチル−７−（ジベンジルアミノ）フルオラン、３−ジエチルアミノ−６−クロロ−７−メチルフルオラン、３−ジエチルアミノ−７−ｔ−ブチルフルオラン、３−ジエチルアミノ−７−カルボキシエチルフルオラン、３−ジエチルアミノ−６−クロロ−７−アニリノフルオラン、３−ジエチルアミノ−６−メチル−７−（３−メチルアニリノ）フルオラン、３−ジエチルアミノ−６−メチル−７−（４−メチルアニリノ）フルオラン、３−ジエチルアミノ−６−エトキシエチル−７−アニリノフルオラン、３−ジエチルアミノ−７−メチルフルオラン、３−ジエチルアミノ−７−クロロフルオラン、３−ジエチルアミノ−７−（３−トリフルオロメチルアニリノ）フルオラン、３−ジエチルアミノ−７−（２−クロロアニリノ）フルオラン、３−ジエチルアミノ−７−（２−フルオロアニリノ）フルオラン、３−ジエチルアミノ−ベンゾ〔ａ〕フルオラン、３−ジエチルアミノ−ベンゾ〔ｃ〕フルオラン、３−ジブチルアミノ−７−ジベンジルアミノフルオラン、３−ジブチルアミノ−７−アニリノフルオラン、３−ジエチルアミノ−７−アニリノフルオラン、３−ジブチルアミノ−６−メチルフルオラン、３−ジブチルアミノ−６−メチル−７−アニリノフルオラン、３−ジブチルアミノ−６−メチル−７−（２，４−ジメチルアニリノ）フルオラン、３−ジブチルアミノ−６−メチル−７−（２−クロロアニリノ）フルオラン、３−ジブチルアミノ−６−メチル−７−（４−クロロアニリノ）フルオラン、３−ジブチルアミノ−６−メチル−７−（２−フルオロアニリノ）フルオラン、３−ジブチルアミノ−６−メチル−７−（３−トリフルオロメチルアニリノ）フルオラン、３−ジブチルアミノ−６−エトキシエチル−７−アニリノフルオラン、３−ジブチルアミノ−６−クロロ−アニリノフルオラン、３−ジブチルアミノ−６−メチル−７−（４−メチルアニリノ）フルオラン、３−ジブチルアミノ−７−（２−クロロアニリノ）フルオラン、３−ジブチルアミノ−７−（２−フルオロアニリノ）フルオラン、３−ジブチルアミノ−７−（Ｎ−メチル−Ｎ−ホルミルアミノ）フルオラン、３−ジペンチルアミノ−６−メチル−７−アニリノフルオラン、３−ジペンチルアミノ−６−メチル−７−（４−２−クロロアニリノ）フルオラン、３−ジペンチルアミノ−７−（３−トリフルオロメチルアニリノ）フルオラン、３−ジペンチルアミノ−６−クロロ−７−アニリノフルオラン、３−ジペンチルアミノ−７−（４−クロロアニリノ）フルオラン、３−ピロリジノ−６−メチル−７−アニリノフルオラン、３−ピペリジノ−６−メチル−７−アニリノフルオラン、３−（Ｎ−メチル−Ｎ−プロピルアミノ）−６−メチル−７−アニリノフルオラン、３−（Ｎ−メチル−Ｎ−シクロヘキシルアミノ）−６−メチル−７−アニリノフルオラン、３−（Ｎ−エチル−Ｎ−シクロヘキシルアミノ）−６−メチル−７−アニリノフルオラン、３−（Ｎ−エチル−ｐ−トルイジノ）−６−メチル−７−アニリノフルオラン、３−（Ｎ−エチル−Ｎ−イソアミルアミノ）−６−メチル−７−アニリノフルオラン、３−（Ｎ−エチル−Ｎ−イソアミルアミノ）−６−クロロ−７−アニリノフルオラン、３−（Ｎ−エチル−Ｎ−テトラヒドロフルフリルアミノ）−６−メチル−７−アニリノフルオラン、３−（Ｎ−エチル−Ｎ−イソブチルアミノ）−６−メチル−７−アニリノフルオラン、３−（Ｎ−ブチル−Ｎ−イソアミルアミノ）−６−メチル−７−アニリノフルオラン、３−（Ｎ−イソプロピル−Ｎ−３−ペンチルアミノ）−６−メチル−７−アニリノフルオラン、３−（Ｎ−エチル−Ｎ−エトキシプロピルアミノ）−６−メチル−７−アニリノフルオラン、３−シクロヘキシルアミノ−６−クロロフルオラン、２−メチル−６−ｐ−（ｐ−ジメチルアミノフェニル）アミノアニリノフルオラン、２−メトキシ−６−ｐ−（ｐ−ジメチルアミノフェニル）アミノアニリノフルオラン、２−クロロ−３−メチル−６−ｐ−（ｐ−フェニルアミノ−フェニル）アミノアニリノフルオラン、２−ジエチルアミノ−６−ｐ−（ｐ−ジメチルアミノフェニル）−アミノ−アニリノフルオラン、２−フェニル−６−メチル−６−ｐ−（ｐ−フェニルアミノフェニル）アミノアニリノフルオラン、２−ベンジル−６−ｐ−（ｐ−フェニルアミノフェニル）アミノアニリノフルオラン、３−メチル−６−ｐ−（ｐ−ジメチル−アミノフェニル）アミノアニリノフルオラン、３−ジエチルアミノ−６−ｐ−（ｐ−ジエチルアミノフェニル）−アミノアニリノフルオラン、３−ジエチルアミノ−６−ｐ−（ｐ−ジブチルアミノフェニル）アミノアニリノフルオラン、２，４−ジメチル−６−〔（４−ジメチルアミノ）アニリノ〕フルオラン、３−〔（４−ジメチルアミノフェニル）アミノ〕−５，７−ジメチルフルオラン、３，６，６′−トリス（ジメチルアミノ）スピロ〔フルオレン−９，３′−フタリド〕、３，６，６′−トリス（ジエチルアミノ）スピロ〔フルオレン−９，３′−フタリド〕、３，３−ビス（ｐ−ジメチルアミノフェニル）−６−ジメチルアミノフタリド、３，３−ビス（ｐ−ジメチルアミノフェニル）フタリド、３，３−ビス−〔２−（ｐ−ジメチルアミノフェニル）−２−（ｐ−メトキシフェニル）エテニル−４，５，６，７−テトラブロモフタリド、３，３−ビス−〔２−（ｐ−ジメチルアミノフェニル）−２−（ｐ−メトキシ−フェニル）エテニル−４，５，６，７−テトラクロロフタリド、３，３−ビス〔１，１−ビス（４−ピロリジノフェニル）−エチレン−２−イル〕−４，５，６，７−テトラブロモフタリド、３，３−ビス−〔１−（４−メトキシフェニル）−１−（４−ピリジノフェニル）エチレン−２−イル〕−４，５，６，７−テトラクロロフタリド、３−（４−ジエチルアミノ−２−エトキシフェニル）−３−（１−エチル−２−メチルインドール−３−イル）−４−アザフタリド、３−（４−ジエチルアミノ−２−エトキシフェニル）−３−（１−オクチル−２−メチルインドール−３−イル）−４−アザフタリド、３−（４−シクロヘキシル−エチルアミノ−２−メトキシフェニル）−３−（１−エチル−２−メチルインドール−３−イル）−４−アザフタリド、３，３−ビス（１−エチル−２−メチルインドール−３−イル）フタリド、３，３−ビス（１−オクチル−２−メチルインドール−３−イル）フタリド、２−フェニル−４−（４−ジエチルアミノフェニル）−４−（４−メトキシフェニル）−６−メチル−７−ジメチルアミノ−３，１−ベンゾオキサジンと２−フェニル−４−（４−ジエチルアミノフェニル）−４−（４−メトキシフェニル）−８−メチル−７−ジメチルアミノ−３，１−ベンゾオキサジンとの混合物、４，４′−〔１−メチル−エチリデン）ビス（４，１−フェニレンオキシ−４，２−キナゾリンジイル）〕ビス〔Ｎ，Ｎ−ジエチルベンゼンアミン〕、ビス（Ｎ−メチルジフェニルアミン）−４−イル−（Ｎ−ブチルカルバゾール）−３−イル−メタン、およびこれらの混合物が挙げられる。
【００２０】
上記の発色性化合物はすべて、単独でまたは他の発色性化合物との混合物として使用できるか、あるいはそれらは更なる黒色発色性化合物とともに使用してもよい。
【００２１】
大いに好ましいのは、３−ジエチルアミノ−６−メチル−７−アニリノフルオラン、３−ジエチルアミノ−６−メチル−７−（３−メチルアニリノ）フルオラン、３−ジエチルアミノ−６−メチル−７−（２，４−ジメチルアニリノ）フルオラン、３−ジブチルアミノ−６−メチル−７−アニリノフルオラン、３−ジペンチルアミノ−６−メチル−７−アニリノフルオラン、３−（Ｎ−メチル−Ｎ−プロピルアミノ）−６−メチル−７−アニリノフルオラン、３−（Ｎ−メチル−Ｎ−シクロヘキシルアミノ）−６−メチル−７−アニリノフルオラン、３−（Ｎ−エチル−Ｎ−イソアミルアミノ）−６−メチル−７−アニリノフルオラン、３−ジエチルアミノ−６−クロロ−７−アニリノフルオラン、３−ジブチルアミノ−７−（２−クロロアニリノ）フルオラン、３−Ｎ−エチル−ｐ−トルイジノ−６−メチル−７−アニリノフルオラン、３−（Ｎ−エチル−Ｎ−テトラヒドロフルフリルアミノ）−６−メチル−７−アニリノフルオラン、３−（Ｎ−エチル−Ｎ−イソブチルアミノ）−６−メチル−７−アニリノフルオラン、３−Ｎ−エチル−Ｎ−エトキシプロピルアミノ−６−メチル−７−アニリノ−フルオラン、２，４−ジメチル−６−〔（４−ジメチルアミノ）アニリノ〕フルオラン、３−（４−ジエチルアミノ−２−エトキシフェニル）−３−（１−オクチル−２−メチルインドール−３−イル）−４−アザフタリド、３，３−ビス（ｐ−ジメチルアミノフェニル）−６−ジメチルアミノフタリド、およびこれらの混合物である。
【００２２】
少なくとも２種の発色性化合物を含む固溶体を使用することも可能である。
【００２３】
単相（または単一相もしくはゲスト−ホスト）固溶体は、この成分の一方の結晶格子と一致する結晶格子を所有する。一方の成分は、「ゲスト」として、「ホスト」として作用するもう一方の成分の結晶格子中に埋め込まれている。このような単相固溶体のＸ線回折パターンは、ホストと呼ばれる一方の成分のＸ線回折パターンと実質的に一致する。ある範囲内では、成分の異なる割合は、ほぼ同一の結果を生じる。
【００２４】
したがって「単相固溶体」または「多相固溶体」または「混晶」という用語は、本明細書で定義されるように、このような系の知識の、現在の改善された状態に適合している、以下の定義から取るべきである。単相（または単一相もしくはゲスト−ホスト）固溶体は、この一方の成分の結晶格子と一致する結晶格子を所有する。一方の成分は、「ゲスト」として、「ホスト」として作用するもう一方の成分の結晶格子中に埋め込まれている。このような単相固溶体のＸ線回折パターンは、ホストと呼ばれる一方の成分のＸ線回折パターンと実質的に一致する。ある範囲内では、成分の異なる割合は、ほぼ同一の結果を生じる。
【００２５】
多相固溶体は、精密で均質な結晶格子を所有しない。それは、これらの成分の少なくとも一方の結晶格子が部分的にまたは完全に変化しているという点で、これらの成分の物理的混合物とは異なる。これらの成分の物理的混合物との比較において、個々の成分に見られる図を付加したＸ線回折図が得られる。多相固溶体のＸ線回折図のシグナルは、強度が拡大、シフト、または変化する。一般に成分の異なる割合は、異なる結果を生じる。
【００２６】
混晶（または固体化合物型）固溶体は、これらのすべての成分の結晶格子とは異なる、精密な組成物および均質な結晶格子を所有する。ある範囲内での、成分の異なる割合が同じ結果を引き起こす場合、混合結晶がホストとして作用する固溶体が存在する。
【００２７】
疑いの回避のために、特に、異なる物理種の異なる粒子からなるアモルファス構造および混合凝集体、例えば純結晶改質における異なる各成分の凝集体などがあってもよいこともまた指摘されてもよい。このようなアモルファス構造および混合凝集体は、固溶体または混晶のどちらとも同一であり得ず、異なる基本特性を所有する。
【００２８】
上記で詳説したように、単相固溶体は、複数の着色化合物を含む。固溶体に含まれてもよい適切な発色性物質を以下に示す。
【００２９】
特に興味深いのは、以下の単相固溶体である：
３−ジブチルアミノ−６−メチル−７−アニリノフルオランと３−ジブチルアミノ−７−ジベンジルアミノフルオラン；３−ジブチルアミノ−６−メチル−７−アニリノフルオランと３−ジブチルアミノ−７−アニリノフルオラン；３−ジブチルアミノ−６−メチル−７−アニリノフルオランと３−ジエチルアミノ−７−アニリノフルオラン；３−ジエチルアミノ−６−メチル−７−アニリノフルオランと３−ジエチルアミノ−７−アニリノフルオラン；３−ジブチルアミノ−６−メチル−７−アニリノフルオランと３−ジエチルアミノ−６−メチル−７−アニリノフルオラン；３−ジブチルアミノ−６−メチル−７−アニリノフルオランと３−Ｎ−イソアミル−Ｎ−エチルアミノ−６−メチル−７−アニリノフルオラン；３−ジブチルアミノ−６−メチル−７−アニリノフルオランと３−Ｎ−２−ペンチル−Ｎ−エチルアミノ−６−メチル−７−アニリノフルオラン；３−ジブチルアミノ−６−メチル−７−アニリノフルオランと３−Ｎ−イソプロピル−Ｎ−エチルアミノ−６−メチル−７−アニリノフルオラン；３−ジブチルアミノ−６−メチル−７−アニリノフルオランと３−Ｎ−シクロヘキシルメチル−Ｎ−エチルアミノ−６−メチル−７−アニリノフルオラン；３−ジブチルアミノ−６−メチル−７−アニリノフルオランと３−ジプロピルアミノ−６−メチル−７−アニリノフルオラン；３−ジブチルアミノ−６−メチル−７−アニリノフルオランと３−Ｎ−２−ブチル−Ｎ−エチルアミノ−６−メチル−７−アニリノフルオラン；３−ジブチルアミノ−６−メチル−７−アニリノフルオランと３−Ｎ−シクロヘキシル−Ｎ−メチルアミノ−６−メチル−７−アニリノフルオラン；３−ジブチルアミノ−６−メチル−７−アニリノフルオランと３−ジエチルアミノ−６−メチル−７−（３−メチルアニリノ）フルオラン；３−ジブチルアミノ−６−メチル−７−アニリノフルオランと３−ジエチルアミノ−６−メチル−７−（２，４−ジメチルアニリノ）フルオラン；３−ジブチルアミノ−６−メチル−７−アニリノフルオランと３−ジペンチルアミノ−６−メチル−７−アニリノフルオラン；３−ジブチルアミノ−６−メチル−７−アニリノフルオランと３−（Ｎ−メチル−Ｎ−プロピルアミノ）−６−メチル−７−アニリノフルオラン；３−ジブチルアミノ−６−メチル−７−アニリノフルオランと３−ジエチルアミノ−６−クロロ−７−アニリノ−フルオラン；３−ジブチルアミノ−６−メチル−７−アニリノフルオランと３−ジブチルアミノ−７−（２−クロロアニリノ）フルオラン；３−ジブチルアミノ−６−メチル−７−アニリノフルオランと３−Ｎ−エチル−ｐ−トルイジノ−６−メチル−７−アニリノフルオラン；３−ジブチルアミノ−６−メチル−７−アニリノフルオランと３−（Ｎ−エチル−Ｎ−テトラヒドロフルフリルアミノ）−６−メチル−７−アニリノフルオラン；３−ジブチルアミノ−６−メチル−７−アニリノフルオランと３−（Ｎ−エチル−Ｎ−イソブチルアミノ）−６−メチル−７−アニリノフルオラン；３−ジブチルアミノ−６−メチル−７−アニリノフルオランと３−Ｎ−エチル−Ｎ−エトキシプロピルアミノ−６−メチル−７−アニリノフルオラン；３−ジブチルアミノ−６−メチル−７−アニリノフルオランと２，４−ジメチル−６−〔（４−ジメチルアミノ）アニリノ〕フルオラン；３−Ｎ−イソアミル−Ｎ−エチルアミノ−６−メチル−７−アニリノフルオランと３−ジエチルアミノ−６−メチル−７−アニリノフルオラン；３−ジエチルアミノ−６−メチル−７−アニリノフルオランと３−Ｎ−プロピル−Ｎ−メチルアミノ−６−メチル−７−アニリノフルオラン；３−ジエチルアミノ−６−メチル−７−（３−トリル）アミノフルオランと３−ジエチルアミノ−６−メチル−７−アニリノフルオラン；３−ジブチルアミノ−６−メチル−７−アニリノフルオランと３，３−ビス（１−オクチル−２−メチルインドール−３−イル）フタリド；３−ジブチルアミノ−６−メチル−７−アニリノフルオランと、２−フェニル−４−（４−ジエチルアミノフェニル）−４−（４−メトキシフェニル）−６−メチル−７−ジメチルアミノ−３，１−ベンゾオキサジンと２−フェニル−４−（４−ジエチルアミノフェニル）−４−（４−メトキシフェニル）−８−メチル−７−ジメチルアミノ−３，１−ベンゾオキサジンとの混合物；３−ジブチルアミノ−６−メチル−７−アニリノフルオランと４，４′−〔１−メチルエチリデン）ビス（４，１−フェニレンオキシ−４，２−キナゾリン−ジイル）〕ビス〔Ｎ，Ｎ−ジエチルベンゼンアミン〕。
【００３０】
通常、先の単相固溶体において、一番目の化合物は、７５〜９９．９モル％のモル比であり、二番目の化合物は、２５〜０．１モル％の比である。
【００３１】
２種の成分を表示した比で含む単相固溶体の例は、
３−ジブチルアミノ−６−メチル−７−アニリノフルオラン（９９．９％）、３−ジエチルアミノ−６−メチル−７−アニリノフルオラン（０．１％）；３−ジブチルアミノ−６−メチル−７−アニリノフルオラン（９９％）、３−ジエチルアミノ−６−メチル−７−アニリノフルオラン（１％）；３−ジブチルアミノ−６−メチル−７−アニリノ−フルオラン（９５％）、３−ジエチルアミノ−６−メチル−７−アニリノフルオラン（５％）；３−ジブチル−アミノ−６−メチル−７−アニリノフルオラン（９０％）と３−Ｎ−２−ペンチル−Ｎ−エチルアミノ−６−メチル−７−アニリノ−フルオラン（１０％）；３−ジブチルアミノ−６−メチル−７−アニリノフルオラン（９５％）と３−Ｎ−２−ペンチル−Ｎ−エチルアミノ−６−メチル−７−アニリノフルオラン（５％）；３−ジブチルアミノ−６−メチル−７−アニリノフルオラン（９０％）と３−Ｎ−イソプロピル−Ｎ−エチルアミノ−６−メチル−７−アニリノフルオラン（１０％）；３−ジブチルアミノ−６−メチル−７−アニリノフルオラン（９５％）と３−Ｎ−イソプロピル−Ｎ−エチルアミノ−６−メチル−７−アニリノフルオラン（５％）；３−ジブチルアミノ−６−メチル−７−アニリノフルオラン（９０％）と３−Ｎ−シクロヘキシルメチル−Ｎ−エチルアミノ−６−メチル−７−アニリノフルオラン（１０％）；３−ジブチルアミノ−６−メチル−７−アニリノフルオラン（９５％）と３−Ｎ−シクロヘキシルメチル−Ｎ−エチルアミノ−６−メチル−７−アニリノフルオラン（５％）；３−ジブチルアミノ−６−メチル−７−アニリノフルオラン（９０％）と３−ジプロピルアミノ−６−メチル−７−アニリノフルオラン（１０％）；３−ジブチルアミノ−６−メチル−７−アニリノフルオラン（９５％）と３−ジプロピルアミノ−６−メチル−７−アニリノフルオラン（５％）；３−ジブチルアミノ−６−メチル−７−アニリノフルオラン（９０％）と３−Ｎ−２−ブチル−Ｎ−エチルアミノ−６−メチル−７−アニリノフルオラン（１０％）；３−ジブチルアミノ−６−メチル−７−アニリノフルオラン（９５％）と３−Ｎ−２−ブチル−Ｎ−エチルアミノ−６−メチル−７−アニリノフルオラン（５％）；３−ジブチルアミノ−６−メチル−７−アニリノフルオラン（９０％）、３−ジエチルアミノ−６−メチル−７−アニリノフルオラン（１０％）；３−ジブチルアミノ−６−メチル−７−アニリノフルオラン（８５％）、３−ジエチルアミノ−６−メチル−７−アニリノフルオラン（１５％）；３−ジブチルアミノ−６−メチル−７−アニリノフルオラン（８０％）、３−ジエチルアミノ−６−メチル−７−アニリノフルオラン（２０％）；３−ジブチルアミノ−６−メチル−７−アニリノフルオラン（９５％）、３−Ｎ−イソアミル−Ｎ−エチルアミノ−６−メチル−７−アニリノフルオラン（５％）；３−ジブチルアミノ−６−メチル−７−アニリノフルオラン（９０％）、３−Ｎ−イソアミル−Ｎ−エチルアミノ−６−メチル−７−アニリノフルオラン（１０％）；３−ジブチルアミノ−６−メチル−７−アニリノフルオラン（８０％）、３−Ｎ−イソアミル−Ｎ−エチルアミノ−６−メチル−７−アニリノフルオラン（２０％）；３−ジブチルアミノ−６−メチル−７−アニリノフルオラン（９０％）、３−Ｎ−シクロヘキシル−Ｎ−メチルアミノ−６−メチル−７−アニリノフルオラン（１０％）；３−ジエチルアミノ−６−メチル−７−アニリノフルオラン（９０％）、３−Ｎ−イソアミル−Ｎ−エチルアミノ−６−メチル−７−アニリノフルオラン（１０％）；３−ジエチルアミノ−６−メチル−７−アニリノフルオラン（８０％）、３−Ｎ−イソアミル−Ｎ−エチルアミノ−６−メチル−７−アニリノフルオラン（２０％）；３−ジエチルアミノ−６−メチル−７−アニリノフルオラン（２０％）、３−Ｎ−イソアミル−Ｎ−エチルアミノ−６−メチル−７−アニリノフルオラン（８０％）；３−ジエチルアミノ−６−メチル−７−アニリノフルオラン（１０％）、３−Ｎ−イソアミル−Ｎ−エチルアミノ−６−メチル−７−アニリノフルオラン（９０％）；３−ジエチルアミノ−６−メチル−７−アニリノフルオラン（９０％）、３−Ｎ−プロピル−Ｎ−メチルアミノ−６−メチル−７−アニリノフルオラン（１０％）；３−ジエチルアミノ−６−メチル−７−アニリノフルオラン（８０％）、３−Ｎ−プロピル−Ｎ−メチルアミノ−６−メチル−７−アニリノフルオラン（２０％）；３−ジエチルアミノ−６−メチル−７−アニリノフルオラン（２０％）、３−Ｎ−プロピル−Ｎ−メチルアミノ−６−メチル−７−アニリノフルオラン（８０％）；３−ジエチルアミノ−６−メチル−７−アニリノフルオラン（１０％）、３−Ｎ−プロピル−Ｎ−メチルアミノ−６−メチル−７−アニリノフルオラン（９０％）；３−ジエチルアミノ−６−メチル−７−アニリノフルオラン（１０％）、３−ジエチルアミノ−６−メチル−７−（３−トリル）アミノフルオラン（９０％）；３−ジエチルアミノ−６−メチル−７−アニリノフルオラン（２０％）、３−ジエチルアミノ−６−メチル−７−（３−トリル）アミノフルオラン（８０％）；３−ジブチルアミノ−６−メチル−７−アニリノフルオラン（９０％）、３，３−ビス（１−オクチル−２−メチルインドール−３−イル）フタリド（１０％）；３−ジブチルアミノ−６−メチル−７−アニリノフルオラン（８０％）、３，３−ビス（１−オクチル−２−メチルインドール−３−イル）フタリド（２０％）；３−ジブチルアミノ−６−メチル−７−アニリノフルオラン（９０％）、２−フェニル−４−（４−ジエチルアミノフェニル）−４−（４−メトキシフェニル）−６−メチル−７−ジメチルアミノ−３，１−ベンゾオキサジンと２−フェニル−４−（４−ジエチルアミノフェニル）−４−（４−メトキシフェニル）−８−メチル−７−ジメチルアミノ−３，１−ベンゾオキサジン（１０％）との混合物；３−ジブチルアミノ−６−メチル−７−アニリノフルオラン（８０％）、２−フェニル−４−（４−ジエチルアミノフェニル）−４−（４−メトキシフェニル）−６−メチル−７−ジメチルアミノ−３，１−ベンゾオキサジンと２−フェニル−４−（４−ジエチルアミノフェニル）−４−（４−メトキシフェニル）−８−メチル−７−ジメチルアミノ−３，１−ベンゾオキサジン（２０％）の混合物；３−ジブチルアミノ−６−メチル−７−アニリノフルオラン（９０％）、４，４′−〔１−メチルエチリデン）ビス（４，１−フェニレンオキシ−４，２−キナゾリンジイル）〕ビス〔Ｎ，Ｎ−ジエチルベンゼンアミン〕（１０％）；３−ジブチルアミノ−６−メチル−７−アニリノフルオラン（８０％）、４，４′−〔１−メチルエチリデン）ビス（４，１−フェニレンオキシ−４，２−キナゾリンジイル）〕ビス〔Ｎ，Ｎ−ジエチルベンゼンアミン〕（２０％）である。
【００３２】
単相固溶体は、単独で、または他の発色性化合物、例えばトリフェニルメタン、ラクトン、フルオラン、ベンゾオキサジン、およびスピロピランとの混合物として使用できる。あるいはそれらは、更に黒色発色性化合物とともに使用してもよい。このような他の発色化合物の例は、先に示している。
【００３３】
単相固溶体は、各種の方法で調製できる。このような方法の１つは、所望の成分の物理的混合物を、適切な溶媒または溶媒混合物中で、加熱してまたは加熱せずに溶解させる、再結晶法である。適切な溶媒は、これらに限定されるわけではないが、トルエン、ベンゼン、キシレン、ジクロロベンゼン、クロロベンゼン、１，２−ジクロロエタン、メタノール、エタノール、イソプロパノール、ｎ−ブタノール、アセトニトリル、ジメチルホルムアミド、またはこれらの溶媒の相互の混合物および水との混合物が挙げられる。単相固溶体は、次に、溶媒または溶媒混合物からの結晶化によって単離される。これは、冷却、静置、結晶化を促進するための更なる溶媒の添加、または蒸留、水蒸気蒸留および真空蒸留などの標準的な手段による濃縮によって実現できる。単相固溶体を濃縮によって単離する場合、単離生成物の外観様相を改善するために、少量の塩基の存在下でそうすることが好都合である。
【００３４】
あるいは、適切な出発原料の混合物から単相固溶体を調製することができる。技法は、２種以上のフルオランまたはフタリドの混合物を生成するために使用される。例えば反応において、単一の出発原料を２種の類似物質で同じ総モル濃度まで置き換えることによって、２種のフルオランの混合物が生成される。フルオランの場合、これらの出発原料は、アミノフェノール、フタル酸無水物、ケト酸、およびジフェニルアミンの誘導体である。
【００３５】
加えて感熱性記録材料は、得られる感熱性材料の発色性能が阻害されない限り、更に顕色剤を含有することができる。このような顕色剤は、これらに限定されるわけではないが、４，４′−イソプロピリデンビスフェノール、４，４′−ｓｅｃ−ブチリデンビスフェノール、４，４′−シクロヘキシリデンビスフェノール、２，２−ビス−（４−ヒドロキシフェニル）−４−メチルペンタン、２，２−ジメチル−３，３−ジ（４−ヒドロキシフェニル）ブタン、２，２′−ジヒドロキシジフェニル、１−フェニル−１，１−ビス（４−ヒドロキシフェニル）ブタン、４−フェニル−２，２−ビス（４−ヒドロキシフェニル）ブタン、１−フェニル−２，２−ビス（４−ヒドロキシフェニル）ブタン、２，２−ビス（４′−ヒドロキシ−３′−メチルフェニル）−４−メチルペンタン、２，２−ビス（４′−ヒドロキシ−３′−ｔｅｒｔ−ブチルフェニル）−４−メチルペンタン、４，４′−ｓｅｃ−ブチリデン−ビス（２−メチルフェノール）、４，４′−イソプロピリデン−ビス（２−ｔｅｒｔ−ブチルフェノール）、２，２−ビス（４′−ヒドロキシ−３′−イソプロピルフェニル）−４−メチルペンタン、アリル−４，４−ビス（４′−ヒドロキシフェニル）ペンタノエート、プロパルギル−４，４−ビス（４′−ヒドロキシフェニル）ペンタノエート、ｎ−プロピル−４，４−ビス（４′−ヒドロキシフェニル）ペンタノエート、２，４−ビス（フェニルスルホニル）フェノール、２−（４−メチルスルホニル）−４−（フェニルスルホニル）フェノール、２−（フェニルスルホニル）−４−（４−メチルスルホニル）フェノール、２，４−ビス（４−メチルフェニルスルホニル）フェノール、ペンタメチレン−ビス（４−ヒドロキシベンゾエート）、２，２−ジメチル−３，３−ジ（４−ヒドロキシフェニル）ペンタン、２，２−ジ（４−ヒドロキシフェニル）ヘキサン、４，４′−ジヒドロキシジフェニルチオエーテル、１，７−ジ（４−ヒドロキシフェニルチオ）−３，５−ジオキサヘプタン、２，２′−ビス（４−ヒドロキシフェニルチオ）ジエチルエーテル、４，４′−ジヒドロキシ−３，３′−ジメチルフェニルチオエーテル；ベンジル−４−ヒドロキシベンゾエート、エチル−４−ヒドロキシベンゾエート、プロピル−４−ヒドロキシベンゾエート、イソプロピル−４−ヒドロキシベンゾエート、ブチル−４−ヒドロキシベンゾエート、イソブチル−４−ヒドロキシベンゾエート、４，４′−ジヒドロキシジフェニルスルホン、２，４′−ジヒドロキシジフェニルスルホン、４−ヒドロキシ−４′−メチルジフェニルスルホン、４−ヒドロキシ−４′−イソプロポキシジフェニルスルホン、４−ヒドロキシ−４′−ブトキシジフェニルスルホン、４，４′−ジヒドロキシ−３，３′−ジアリルジフェニルスルホン、３，４−ジヒドロキシ−４′−メチルジフェニルスルホン、４，４′−ジヒドロキシ−３，３′，５，５′−テトラブロモジフェニルスルホン、４，４′−ビス（ｐ−トルエンスルホニルアミノカルボニルアミノ）ジフェニルメタン、Ｎ−ｐ−トルエンスルホニル−Ｎ′−フェニル尿素、ジメチル４−ヒドロキシフタレート、ジシクロヘキシル４−ヒドロキシフタレート、ジフェニル４−ヒドロキシフタレート、４−〔２−（４−メトキシフェニルオキシ）エチルオキシ〕サリチレート、３，５−ジ−ｔｅｒｔ−ブチルサリチル酸、３−ベンジルサリチル酸、３−（α−メチルベンジル）サリチル酸、３−フェニル−５−（α，α−ジメチルベンジル）サリチル酸、３，５−ジ−α−メチルベンジルサリチル酸、；サリチル酸の金属塩、２−ベンジルスルホニル安息香酸、３−シクロヘキシル−４−ヒドロキシ安息香酸、安息香酸亜鉛、亜鉛 ４−ニトロベンゾエート、４−（４′−フェノキシブトキシ）−フタル酸、４−（２′−フェノキシエトキシ）フタル酸、４−（３′−フェニルプロピルオキシ）フタル酸、モノ（２−ヒドロキシエチル）−５−ニトロイソフタル酸、５−ベンジルオキシカルボニルイソフタル酸、５−（１′−フェニルエタンスルホニル）イソフタル酸、ビス（１，２−ジヒドロ−１，５−ジメチル−２−フェニル−３Ｈ−ピラゾール−３−オン−Ｏ）ビス（チオシアナト−Ｎ）亜鉛、およびそれらの混合物によって例示される。
【００３６】
追加の顕色剤の量は、顕色剤の総量に基づいて、１重量％〜９９重量％の範囲で選択できる。
【００３７】
加えて本発明の感熱性記録材料は、増感剤を含有することができる。増感剤の発色剤に対する重量比は通常、感熱性記録材料の総量に基づいて、０．５：１〜３：１、好ましくは１：１〜２：１の範囲で選択される。
【００３８】
増感剤の代表的な例は、ステアルアミド、メチロールステアルアミド、ｐ−ベンジルビフェニル、ｍ−テルフェニル、２−ベンジルオキシナフタレン、４−メトキシビフェニル、シュウ酸ジベンジル、シュウ酸ジ（４−メチルベンジル）、シュウ酸ジ（４−クロロベンジル）、ジメチルフタレート、ジベンジルテレフタレート、ジベンジルイソフタレート、１，２−ジフェノキシエタン、１，２−ビス（４−メチルフェノキシ）エタン、１，２−ビス（３−メチルフェノキシ）エタン、４，４−ジメチルビフェニル、フェニル−１−ヒドロキシ−２−ナフトアート、４−メチルフェニルビフェニルエーテル、１，２−ビス（３，４−ジメチルフェニル）エタン、２，３，５，６−４′−メチルジフェニルメタン、１，４−ジエトキシナフタレン、１，４−ジアセトキシベンゼン、１，４−ジプロプリオンオキシベンゼン、ｏ−キシレン−ビス（フェニルエーテル）、４−（ｍ−メチルフェノキシメチル）ビフェニル、ｐ−ヒドロキシアセトアニリド、ｐ−ヒドロキシブチルアニリド、ｐ−ヒドロキシノンアニリド、ｐ−ヒドロキシラウルアニリド、ｐ−ヒドロキシオクタデカンアニリド、およびＮ−フェニル−フェニルスルホンアミドである。
【００３９】
上記増感剤は、既知であるか、または既知の方法に従って調製できる。
【００４０】
加えて本発明の感熱性記録材料は、安定剤を含有することができる。安定剤：発色剤の重量比は、通常、０：１〜２：１の範囲で選択される。
【００４１】
したがって、本発明の更に好ましい態様は、
ａ）基板シートと、
ｂ）基板シートの表面上に形成された、
ｂ１）発色剤化合物と
ｂ２）発明に係る顕色剤の混合物と
ｂ３）安定剤および／または増感剤と
から本質的になる感熱性着色像形成層と
から本質的になる感熱性記録材料に関する。
【００４２】
感熱性記録材料での使用のための代表的な安定剤は、２，２′−メチレン−ビス（４−メチル−６−ｔｅｒｔ−ブチルフェノール）、２，２′−メチレン−ビス（４−エチル−６−ｔｅｒｔ−ブチルフェノール）、４，４′−ブチリデン−ビス（３−メチル−エチル−６−ｔｅｒｔ−ブチルフェノール）、４，４′−チオ−ビス（２−ｔｅｒｔ−ブチル−５−メチルフェノール）、１，１，３−トリス（２−メチル−４−ヒドロキシ−５−ｔｅｒｔ−ブチルフェニル）ブタン、１，１，３−トリス（２−メチル−４−ヒドロキシ−５−シクロヘキシルフェニル）ブタン、ビス（３−ｔｅｒｔ−ブチル−４−ヒドロキシ−６−メチルフェニル）スルホン、ビス（３，５−ジブロモ−４−ヒドロキシフェニル）スルホン、４，４′−スルフィニルビス（２−ｔｅｒｔ−ブチル−５−メチルフェノール）、２，２′−メチレンビス（４，６−ジ−ｔｅｒｔ−ブチルフェニル）ホスフェート、およびこれらのアルカリ金属、アンモニウムおよび多価金属塩、４−ベンジルオキシ−４′−（２−メチルグリシジルオキシ）ジフェニルスルホン、４，４′−ジグリシジルオキシジフェニルスルホン、１，４−ジグリシジルオキシベンゼン、４−〔α−（ヒドロキシメチル）ベンジルオキシ〕−４−ヒドロキシ−ジフェニルスルホン、ｐ−ニトロ安息香酸の金属塩、フタル酸モノベンジルエステルの金属塩、桂皮酸の金属塩、ならびにこれらの混合物が挙げられる。
【００４３】
好ましい安定剤は、４，４′−ブチリデン−ビス（３−メチル−６−ｔｅｒｔ−ブチルフェノール）、４，４′−チオ−ビス（２−ｔｅｒｔ−ブチル−５−メチルフェノール）、１，１，３−トリス（２−メチル−４−ヒドロキシ−５−ｔｅｒｔ−ブチルフェニル）ブタン、１，１，３−トリス（２−メチル−４−ヒドロキシ−５−シクロヘキシルフェニル）ブタン、４−ベンジルオキシ−４′−（２−メチルグリジジルオキシ）ジフェニルスルホン、およびこれらの混合物である。
【００４４】
更に好ましい安定剤は以下であり、好ましくは、感熱性記録材料の総重量に基づいて、５重量％未満の量で使用することができる。
Ｎ−（ｐ−トルエンスルホニル）−Ｎ′−フェニル尿素、Ｎ−（ｐ−トルエンスルホニル）−Ｎ′−（ｏ−トリル）尿素、Ｎ−（ｐ−トルエンスルホニル）−Ｎ′−（ｍ−トリル）尿素、Ｎ−（ｐ−トルエンスルホニル）−Ｎ′−（ｐ−トリル）尿素、Ｎ−（ｐ−トルエンスルホニル）−Ｎ′−（ｐ−ｎ−ブチルフェニル）尿素、Ｎ−（ｐ−トルエンスルホニル）−Ｎ′−（ｏ−クロロフェニル）尿素、Ｎ−（ｐ−トルエンスルホニル）−Ｎ′−（ｍ−クロロフェニル）尿素、Ｎ−（ｐ−トルエンスルホニル）−Ｎ′−（２，４−ジクロロフェニル）尿素、Ｎ−（ｐ−トルエンスルホニル）−Ｎ′−ベンジル尿素、Ｎ−（ｐ−トルエンスルホニル）−Ｎ′−（ｌ−ナフチル）尿素、Ｎ−（ｐ−トルエンスルホニル）−Ｎ′−〔１−（２−メチルナフチル）〕尿素、Ｎ−（ｐ−トルエンスルホニル）−Ｎ′−（ｏ−ジフェニル）尿素、Ｎ−（ｐ−トルエンスルホニル）−Ｎ′−ブチル尿素、Ｎ−（ベンゼンスルホニル）−Ｎ′−フェニル尿素、Ｎ−（ｐ−クロロベンゼンスルホニル）−Ｎ′−フェニル尿素、Ｎ−（ｏ−トルエンスルホニル）−Ｎ′−フェニル尿素、Ｎ−（ｐ−トルエンスルホニル）−Ｎ′−メチル尿素、Ｎ−（ｐ−トルエンスルホニル）−Ｎ′−エチル尿素、Ｎ，Ｎ′−ビス（ｐ−トルエンスルホニル）尿素、Ｎ−ベンジルスルホニル−Ｎ′−フェニル尿素、Ｎ−（２−フェノキシエタン）スルホニル−Ｎ′−フェニル尿素、Ｎ−（４−メトキシベンジル）スルホニル−Ｎ′−フェニル尿素、Ｎ−（２−（ｐ−クロロフェニル）−エタン）スルホニル−Ｎ′−フェニル尿素、Ｎ−（ｐ−ビフェニル）スルホニル−Ｎ′−ブチル尿素、Ｎ−ベンジルスルホニル−Ｎ′−ベンジル尿素、Ｎ−ベンジルスルホニル−Ｎ′−フェニルチオ尿素、Ｎ−エタンスルホニル−Ｎ′−１−ナフチル尿素、Ｎ−シクロヘキサンスルホニル−Ｎ′−フェニル尿素、Ｎ−アリルスルホニル−Ｎ′−１−ナフチル尿素、Ｎ−（２−メトキシ−エタンスルホニル）−Ｎ′−ビフェニル尿素、Ｎ−（２−テトラヒドロピランスルホニル）−Ｎ′−１ナフチル尿素、Ｎ−（２−アリルオキシエタンスルホニル）−Ｎ′−１−ナフチル尿素、Ｎ−イソプロパンスルホニル−Ｎ′−ベンジル尿素、Ｎ−イソプロパンスルホニル−Ｎ′−（４−メチルベンジル）尿素、Ｎ−メタンスルホニル−Ｎ′−（４−クロロ−１−ナフチル）尿素、Ｎ−イソプロパンスルホニル−Ｎ′−（４−クロロ−ｌ−ナフチル）尿素、Ｎ−メタンスルホニル−Ｎ′−１−ナフチルチオ尿素、Ｎ−（ｐ−トルエンスルホニル）−Ｎ′−（ｐ−メトキシフェニル）尿素、Ｎ−（ｐ−トルエンスルホニル）−Ｎ′−（ｍ−ヒドロキシフェニル）尿素、Ｎ−（ｐ−トルエンスルホニル）−Ｎ′−（ｐ−ヒドロキシフェニル）尿素、Ｎ−（ｐ−トルエンスルホニル）−Ｎ′−（ｐ−エトキシカルボニルフェニル）尿素、Ｎ−（ｐ−トルエンスルホニル）−Ｎ′−（２−フェノキシエチル）尿素、Ｎ−ベンジルスルホニル−Ｎ′−（２−フェノキシエチル）尿素、Ｎ−ベンジルスルホニル−Ｎ′−（ｐ−メトキシフェニル）尿素、Ｎ−（ｐ−メトキシベンジル）スルホニル−Ｎ′−（２−（ｐ−クロロフェニルオキシ）エチル）尿素、Ｎ−メタンスルホニル−Ｎ′−（２−フェノキシエチル）尿素、Ｎ−メタンスルホニル−Ｎ′−（４−メトキシ−１−ナフチル）尿素、Ｎ−（ｐ−トルエンスルホニル）−Ｎ′−（３−ｎ−ブチルアミノスルホニルフェニル）尿素、Ｎ−（ｐ−トルエンスルホニル）−Ｎ′−（４−トリメチルアセトフェニル）尿素、Ｎ−（ベンゼンスルホニル）−Ｎ′−（３−ｐ−トルエンスルホニルオキシフェニル）尿素、Ｎ−（ｐ−トルエンスルホニル）−Ｎ′−（３−ｐ−トルエンスルホニルオキシフェニル）尿素、Ｎ−（ｐ−トルエンスルホニル）−Ｎ′−（３−フェニルスルホニル−オキシフェニル）尿素、Ｎ−（ｐ−トルエンスルホニル）−Ｎ′−（２−ｐ−トルエンスルホニルオキシフェニル）尿素、Ｎ−（ｐ−トルエンスルホニル）−Ｎ′−（２−フェニルスルホニルオキシフェニル）尿素、Ｎ−（ｐ−トルエンスルホニル）−Ｎ′−（４−ベンゾイルオキシフェニル）尿素、Ｎ−（ｐ−トルエンスルホニル）−Ｎ′−（４−フェニルスルホニルオキシフェニル）尿素、Ｎ−（ｐ−トルエンスルホニル）−Ｎ′−（４−アセトキシフェニル）尿素、Ｎ−（ｐ−トルエンスルホニル）−Ｎ′−（２−ｐ−トルエンスルホニルオキシ−５−エチルスルホニルフェニル）尿素、Ｎ−（ｏ−トルエンスルホニル）−Ｎ′−（３−ｐ−トルエンスルホニルオキシフェニル）尿素、Ｎ−（４−クロロベンゼンスルホニル）−Ｎ′−（３−ｐ−トルエンスルホニルオキシフェニル）尿素、Ｎ−（ｐ−トルエンスルホニル）−Ｎ′−（４−ｐ−トルエンスルホニルオキシフェニル）尿素、Ｎ−（ｐ−トルエンスルホニル）−Ｎ′−（３−ブチルスルホニルオキシフェニル）尿素、Ｎ−（ｐ−トルエンスルホニル）−Ｎ′−（２−メチル−４−ｐ−トルエンスルホニルオキシフェニル）尿素、Ｎ−（ｐ−トルエンスルホニル）−Ｎ′−（５−ｐ−トルエンスルホニルオキシナフチル）尿素、Ｎ−（ｐ−トルエンスルホニル）−Ｎ′−（４−ｐ−トリルオキシスルホニルフェニル）尿素、Ｎ−（ｐ−トルエンスルホニル）−Ｎ′−（３−オクチルスルホニルオキシフェニル）尿素、Ｎ−（ｐ−トルエンスルホニル）−Ｎ′−（３−ヘキサデシルスルホニルオキシフェニル）尿素、Ｎ−（オクチルスルホニル）−Ｎ′−（３−ｐ−トルエンスルホニルオキシフェニル）尿素、Ｎ−（ｐ−トルエンスルホニル）−Ｎ′−（４−フェニルスルホニルオキシフェニル）尿素、Ｎ−（フェニルスルホニル）−Ｎ′−（３−（ｐ−トルエンスルホニルオキシ）フェニル）尿素、Ｎ−（４−クロロフェニルスルホニル）−Ｎ′−（３−トリメチルアセトキシフェニル）尿素、Ｎ−（ｐ−トルエンスルホニル）−Ｎ′−（４−（ｐ−トルエンスルホニルオキシ）−フェニル）尿素、Ｎ−（ｐ−トルエンスルホニル）−Ｎ′−（４−アセトフェニル）尿素、Ｎ−（ｐ−トルエンスルホニル）−Ｎ′−（４−アセトアミドスルホニルフェニル）尿素、Ｎ−（ｐ−トルエンスルホニル）−Ｎ′−（３−（エトキシカルボニルオキシ）フェニル）−尿素、Ｎ−（ｐ−トルエンスルホニル）−Ｎ′−（３−（エトキシカルバミル）フェニル）尿素、Ｎ−（ｐ−トルエンスルホニル）−Ｎ′−（３−（２−ナフチルスルホニルオキシ）フェニル）尿素、Ｎ−（ｐ−トルエンスルホニル）−Ｎ′−（４−ベンゾイルフェニル）−尿素、Ｎ−（ｐ−トルエンスルホニル）−Ｎ′−（３−（４−トルエンスルホニルアミノ）フェニル）尿素、Ｎ−（ｐ−トルエンスルホニル）−Ｎ′−（３−アセトアミノフェニル）尿素、Ｎ−（４−クロロフェニルスルホニル）−Ｎ′−（４−トリメチルアセトアミドフェニル）尿素、Ｎ−（ベンゼンスルホニル）−Ｎ′−（４−トリメチルアセトアミドフェニル）−尿素、Ｎ−（４−クロロフェニルスルホニル）−Ｎ′−（２−（ｐ−トルエンスルホニルオキシ）−フェニル）尿素、Ｎ−（ｐ−トルエンスルホニル）−Ｎ′−（３−（Ｎ，Ｎ−ジ−ｐ−トルエンスルホニル）アミノ−フェニル）尿素、Ｎ−（ベンゼンスルホニル）−Ｎ′−（２−（ｐ−トルエンスルホニルオキシ）フェニル）尿素、Ｎ−（４−クロロフェニルスルホニル）−Ｎ′−（４−アセトアミドスルホニルフェニル）尿素、Ｎ−（ｐ−トルエンスルホニル）−Ｎ′−（３−（ジフェニルホスフィニル）フェニル）−尿素；ビス（ｐ−メトキシベンゼンスルホニルアミノカルボニルアミノ）ケトン、１，２−ビス（ｐ−メトキシベンゼンスルホニルアミノカルボニルアミノ）エタン、１，５−ビス（ｐ−メトキシベンゼンスルホニルアミノカルボニルアミノ）−３−オキサペンタン、１，３−ビス（ｐ−メトキシベンゼンスルホニルアミノカルボニルアミノ）−２−プロパン、１，５−ビス（ｐ−メトキシベンゼンスルホニルアミノカルボニルアミノ）−３−（２−（ｐ−メトキシベンゼンスルホニルアミノカルボニルアミノ）エチル）−３−アザペンタン、１，３−ビス（ｐ−メトキシベンゼンスルホニルアミノカルボニルアミノメチル）ベンゼン、４，４′−ビス（ｐ−メトキシベンゼンスルホニルアミノカルボニルアミノ）ジフェニルメタン、４，４′−ビス（ｐ−メトキシベンゼンスルホニルアミノチオ−カルボニルアミノ）ジフェニルメタン、４，４′−ビス（ｐ−ニトロベンゼンスルホニルアミノカルボニルアミノ）ジフェニルメタン、４，４′−ビス（ｍ−トリフルオロメチルメトキシベンゼンスルホニルアミノカルボニルアミノ）ジフェニルメタン、４，４′−ビス（ｐ−フェノキシベンゼンスルホニルアミノカルボニルアミノ）ジフェニルメタン、４，４′−ビス（ｐ−ベンジルオキシベンゼンスルホニルアミノカルボニルアミノ）ジフェニルメタン、４，４′−ビス（ｐ−アセチルベンゼンスルホニルアミノカルボニルアミノ）ジフェニルメタン、４，４′−ビス（ｐ−ベンゾイルベンゼンスルホニルアミノカルボニルアミノ）ジフェニルメタン、４，４′−ビス（ｐ−アリルオキシベンゼンスルホニルアミノカルボニルアミノ）ジフェニルメタン、４，４′−ビス（ｐ−アリルベンゼンスルホニルアミノカルボニルアミノ）ジフェニルメタン、４，４′−ビス（ｐ−エチニルベンゼンスルホニルアミノカルボニルアミノ）ジフェニルメタン、４，４′−ビス（ｐ−シクロヘキシルベンゼンスルホニルアミノカルボニルアミノ）ジフェニルメタン、４，４′−ビス（ｐ−フェニルベンゼンスルホニルアミノカルボニルアミノ）ジフェニルメタン、４，４′−ビス（ｐ−ベンジルベンゼンスルホニルアミノカルボニルアミノ）ジフェニルメタン、４，４′−ビス（ｏ−メトキシベンゼンスルホニルアミノカルボニルアミノ）ジフェニルメタン、４，４′−ビス（ｐ−エトキシベンゼンスルホニルアミノチオカルボニルアミノ）ジフェニルメタン、２，２−ビス（４′−（ｐ−メトキシベンゼンスルホニルアミノカルボニルアミノ）−フェニル）プロパン、１，２−ビス（４′−（ｐ−エトキシベンゼンスルホニルアミノカルボニルアミノ）フェニルオキシ）エタン、３，３′−ビス（ｐ−メトキシベンゼンスルホニルアミノカルボニルアミノ）ジフェニルスルホン、４，４′−ビス（ｐ−メトキシベンゼンスルホニルアミノカルボニルアミノ）ジフェニルエーテル、２，５−ビス（ｐ−メトキシベンゼンスルホニルアミノカルボニルアミノメチル）フラン、１，３−ビス（ｐ−メトキシベンゼンスルホニルアミノカルボニルアミノ）ベンゼン、１，５−ビス（ｐ−エトキシベンゼントルエンスルホニルアミノカルボニルアミノ）ナフタレン、ビス（ｐ−トルエンスルホニルアミノカルボニルアミノ）ケトン、１，２−ビス（ｐ−トルエンスルホニルアミノカルボニルアミノ）エタン、１，１，６，６−テトラ（ｐ−トルエンスルホニルアミノカルボニルアミノ）ヘプタン、１，５−ビス（ｐ−トルエンスルホニルアミノカルボニルアミノ）−３−オキサペンタン、１，５−ビス（ｐ−トルエンスルホニルアミノカルボニルアミノ）−３−チオペンタン、１，３−ビス（ｐ−トルエンスルホニルアミノカルボニルアミノ）−２−プロパノン、１，５−ビス（ｐ−トルエンスルホニルアミノカルボニル−アミノ）３−〔２′（ｐ−トルエンスルホニルアミノカルボニルアミノ）エチル〕−３−アザペンタン、１，３−ビス（ｐ−トルエンスルホニルアミノカルボニルアミノ）メチルベンゼン、１，４−ビス（ｐ−トルエンスルホニルアミノカルボニルアミノ）メチルベンゼン、４，４′−ビス（ｐ−トルエンスルホニルアミノカルボニルアミノ）ジフェニルメタン、４，４′−ビス（ｏ−トルエンスルホニルアミノカルボニルアミノ）｝ジフェニルメタン、４，４′−ビス（ベンゼンスルホニルアミノカルボニルアミノ）ジフェニルメタン、４，４′−ビス（ｌ−ナフタレンスルホニルアミノカルボニルアミノ）ジフェニルメタン、２，２−ビス〔４′−（ｐ−トルエンスルホニルアミノカルボニルアミノ）フェニル〕プロパン、１，２−ビス〔４′−（ｐ−トルエンスルホニル−アミノカルボニルアミノ）フェニルオキシ〕エタン、１，４−ビス〔３′−（ｐ−トルエン−スルホニルアミノカルボニルアミノ）フェニルオキシ〕エタン、２，
５−ビス（ｐ−トルエンスルホニルアミノカルボニルアミノ）メチルフラン、１，３−ビス（ｐ−トルエンスルホニルアミノカルボニルアミノ）ベンゼン、１，４−ビス（ｐ−トルエンスルホニルアミノカルボニルアミノ）ベンゼン、１，５−ビス（ｐ−トルエンスルホニルアミノカルボニルアミノ）ナフタレン、１，８−ビス（ｐ−トルエンスルホニルアミノカルボニルアミノ）ナフタレン、４，４′−ビス（ｐ−トルエンスルホニルアミノカルボニルアミノ）ジフェニルエーテル、３，３′−ビス（ｐ−トルエンスルホニルアミノカルボニルアミノ）ジフェニルスルホン、４，４′−ビス（ｐ−トルエンスルホニルアミノカルボニルアミノ）ジフェニルスルホン、２，４−ビス（ｐ−トルエンスルホニルアミノカルボニルアミノ）トルエン、２，６−ビス（ｐ−トルエンスルホニルアミノカルボニルアミノ）トルエン、４，４′−ビス（ｐ−トルエンスルホニルアミノカルボニルアミノ）ジフェニルスルフィド、３，４′−ビス（ｐ−トルエンスルホニルアミノカルボニルアミノ）ジフェニルエーテル、４，４−ビス（メタンスルホニルアミノカルボニルアミノ）ジフェニルメタン、４，４′−ビス（エタンスルホニルアミノカルボニルアミノ）ジフェニルメタン、４，４′−ビス（イソプロパンスルホニルアミノカルボニルアミノ）ジフェニルメタン、４，４′−ビス（トリフルオロメタンスルホニルアミノカルボニルアミノ）ジフェニルメタン、４，４′−ビス（シクロヘキサンスルホニルアミノカルボニルアミノ）ジフェニルメタン、４，４′−ビス（アリルスルホニルアミノカルボニルアミノ）ジフェニルメタン、４，４′−ビス（２−メトキシエタンスルホニルアミノカルボニルアミノ）ジフェニルメタン、４，４′−ビス（２−テトラヒドロピランスルホニルアミノカルボニルアミノ）ジフェニルメタン、４，４′−ビス（２−アリルオキシエタンスルホニルアミノカルボニルアミノ）ジフェニルメタン、１，５−ビス（メタンスルホニルアミノカルボニルアミノ）ナフタレン、１，３−ビス（メタンスルホニルアミノカルボニルアミノ）ベンゼン、４，４′−ビス（メタンスルホニルアミノカルボニルアミノ）ジフェニルエーテル、４，４′−ビス（メタンスルホニルアミノチオカルボニルアミノ）ジフェニルメタン、４，４′−ビス（ベンジルスルホニルアミノカルボニルアミノ）ジフェニルメタン、４，４′−ビス（ｐ−メチルベンジルスルホニルアミノカルボニルアミノ）ジフェニルメタン、４，４′−ビス（ｐ−メトキシベンジルスルホニルアミノカルボニルアミノ）ジフェニルメタン、４，４′−ビス（ｐ−クロロベンジルスルホニルアミノカルボニルアミノ）ジフェニルメタン、４，４′−ビス（２−フェノキシエチルスルホニルアミノカルボニルアミノ）ジフェニルメタン、４，４′−ビス（２−（ｐ−メトキシフェノキシ）エチルスルホニルアミノカルボニルアミノ）ジフェニルメタン、４，４′−ビス（ベンジルスルホニルアミノカルボニルアミノ）ジフェニルエーテル、１，５−ビス（ベンジルスルホニルアミノカルボニルアミノ）ナフタレン、１，３−ビス（ベンジルスルホニルアミノカルボニルアミノ）ベンゼン、４，４′−ビス（ベンジルスルホニルアミノチオカルボニルアミノ）ジフェニルメタン、１，３−ビス（ｐ−トルエンスルホニルアミノカルボニルアミノ）−２−メチルベンゼン、１，４−ビス（ｐ−トルエンスルホニルアミノカルボニルアミノ）−２，５−ジメチルベンゼン、４，４′−ビス（ｐ−トルエンスルホニルアミノカルボニルアミノ）−３，３′−ジメチルジフェニルメタン、４，４′−ビス（ｐ−トルエンスルホニルアミノチオカルボニルアミノ）−３，３′−ジメチルジフェニルメタン、４，４′−ビス（ｏ−トルエンスルホニルアミノカルボニルアミノ）−３，３′−ジメチルジフェニルメタン、４，４′−ビス（ベンゼンスルホニルアミノカルボニルアミノ）−３，３′−ジメチルジフェニルメタン、４，４′−ビス（ｐ−トルエンスルホニルアミノカルボニルアミノ）−３，３′−ジエチルジフェニルメタン、４，４′−ビス（ｐ−トルエンスルホニルアミノカルボニルアミノ）−３，３′−ジクロロジフェニルメタン、４，４′−ビス（ｐ−トルエンスルホニルアミノカルボニルアミノ）−３，３′，５，５′−テトラメチルジフェニルメタン、４，４′−ビス（ｐ−トルエンスルホニルアミノカルボニルアミノ）−３，３′，５，５′−テトラエチルジフェニルメタン、４，４′−ビス（ｐ−トルエンスルホニルアミノカルボニルアミノ）−３，３′−ジメトキシルビフェニル、４，４′−ビス（ｐ−トルエンスルホニルアミノカルボニルアミノ）−３，３′−ジメチルビフェニル、４，４′−ビス（ｐ−トルエンスルホニルアミノカルボニルアミノ）−２，２′，５，５′−テトラクロロビフェニル、２，８−ジメチル−３，７−ビス（ｐ−トルエンスルホニルアミノカルボニルアミノ）ジベンゾチオフェン−５，５−ジオキシド、４，４′−ビス（ｐ−トルエンスルホニルアミノカルボニルアミノ）−３，３′−ジメチルジフェニルエーテル、２，５−ビス（ｐ−トルエンスルホニルアミノカルボニルアミノメチル）−３，５−ジエチルフラン；Ｎ−（ｐ−トルエンスルホニル）−Ｎ′−（ピリド−３−イル）尿素、Ｎ−（ｐ−トルエンスルホニル）−Ｎ′−（６−メチルピリジン−２−イル）尿素、Ｎ−（ｐ−トルエンスルホニル）−Ｎ′−（５−メチルイソオキサゾール−３−イル）尿素、Ｎ−（ｐ−トルエンスルホニル）−Ｎ′−（（１，２−ジヒドロ−１，５−ジメチル−２−フェニル−３Ｈ−ピラゾール−３−オン）４−イル）尿素、Ｎ−（ｐ−トルエンスルホニル）−Ｎ′−（１．Ｈ．−インダゾール−６−イル）尿素、Ｎ−（ｐ−トルエンスルホニル）−Ｎ′−（４，６−ジメチルピリミジン−２−イル）尿素、Ｎ−（ｐ−トルエンスルホニル）−Ｎ′−（ベンゾチアゾール−２−イル）尿素、Ｎ−（ｐ−トルエンスルホニル）−Ｎ′−（チアゾール−２−イル）尿素、Ｎ−（ｐ−トルエンスルホニル）−Ｎ′−（５−メチル−１．Ｈ．−ピラゾール−３−イル）尿素、Ｎ−（ｐ−トルエンスルホニル）−Ｎ′−（ベンゾイミダゾール−２−イル）尿素、Ｎ−（ｐ−トルエンスルホニル）−Ｎ′−（ピリミジン−２−イル）尿素、Ｎ−（ｐ−トルエンスルホニル）−Ｎ′−（６−メタンスルホニルベンゾチアゾール−２−イル）尿素、Ｎ−（ｐ−トルエンスルホニル）−Ｎ′−〔４−（６−メチルベンゾチアゾール−２−イル）フェニル〕尿素、Ｎ−（ｐ−トルエンスルホニル）−Ｎ′−（１．Ｈ．−〔１，２，４〕トリアゾール−３−イル）尿素。
【００４５】
例示した安定剤はすべて、単独で、または他の安定剤との混合物として使用できる。
【００４６】
本発明の感熱性記録材料は、従来の方法によって調製できる。例えば、少なくとも１種の発色性化合物、少なくとも１種の顕色剤、および望ましい場合は、少なくとも１種の増感剤を、水または適切な分散溶媒、例えば水性ポリビニルアルコール中で個別に粉砕して、水性または他の分散液を形成させる。望ましい場合は、安定剤を同じ方法で処理する。このように得られた微粒子分散液を、普通に混合し、次に結合剤、充填剤および潤滑剤と混合する。通常、結合剤は、０．５：１〜４：１の範囲の、好ましくは３．５：１の重量比で使用される。充填剤および潤滑剤の量は、通常、最終用途によって変わり、原則として感熱性記録材料のメーカーは、当業者に周知の量で選択する。
【００４７】
感熱性記録材料に使用される代表的な結合剤は、例えば、ポリビニルアルコール（完全および部分加水分解）、カルボキシ、アミド、スルホン酸およびブチラール修飾ポリビニルアルコール、ヒドロキシエチルセルロース、メチルセルロース、エチルセルロース、カルボキシメチルセルロースおよびアセチルセルロースなどのセルロースの誘導体、スチレン−マレイン酸無水物のコポリマー、スチレン−ブタジエンのコポリマー、ポリ塩化ビニル、ポリ酢酸ビニル、ポリアクリルアミド、ポリアミド樹脂、ならびにこれらの混合物が挙げられる。
【００４８】
使用できる充填剤の例として、例えば、炭酸カルシウム、カオリン、焼成カオリン、水酸化カルシウム、タルク、二酸化チタン、酸化亜鉛、シリカ、ポリスチレン樹脂、尿素ホルムアルデヒド樹脂、中空プラスチック顔料、およびこれらの混合物が挙げられる。
【００４９】
感熱性記録材料に使用するための代表的な潤滑剤は、例えば、ステアルアミド、メチレンビスステアルアミド、ポリエチレン、カルナウバワックス、パラフィンワックス、ステアリン酸亜鉛またはステアリン酸カルシウム、およびこれらの混合物の分散液またはエマルションが挙げられる。他の添加剤も必要ならば利用できる。このような添加剤は、例えば、蛍光増白剤および紫外線吸収剤である。
【００５０】
このように得たコーティング組成物は、紙、プラスチックシート、および樹脂コーティング紙などの適切な基材に塗布して、感熱性記録材料として使用できる。本発明のシステムは、発色性物質、例えば、温度指示物質、滅菌指示物質を使用した他の最終使用用途に利用することができる。
【００５１】
通常、コーティングの量は、２〜１０ｇ／ｍ2の範囲、ほとんどの場合は４〜８ｇ／ｍ2の範囲である。
【００５２】
このような感熱性着色層を含有する記録材料は、更に保護層および望ましい場合はアンダーコート層を含有することができる。アンダーコート層は、基材と感熱性着色層の間に挿入される。
【００５３】
通常、保護層は、感熱性着色層を保護するために水溶性樹脂を含む。望ましい場合、保護層は、非水溶性樹脂と併用して水溶性樹脂を含有してもよい。
【００５４】
このような樹脂と同様に、従来の樹脂を利用できる。具体的な例は、ポリビニルアルコール；デンプンおよびデンプン誘導体；メトキシセルロース、ヒドロキシエチルセルロース、カルボキシメチルセルロース、メチルセルロース、およびエチルセルロースなどのセルロース誘導体；ポリアクリル酸ナトリウム；ポリビニルピロリドン；ポリアクリルアミド／アクリル酸エステルコポリマー；アクリルアミド／アクリル酸エステル／メタクリル酸コポリマー；スチレンのアルカリ金属塩／マレイン酸無水物コポリマー；イソブチレンのアルカリ金属塩／マレイン酸無水物コポリマー；ポリアクリルアミド；アルギン酸ナトリウム；ゼラチン；カゼイン；水溶性ポリエステルおよびカルボキシ基修飾ポリビニルアルコールである。
【００５５】
保護層は、ポリアミド樹脂、メラミン樹脂、ホルムアルデヒド、グリオキサール、またはクロムミョウバンなどの防水剤も含むことがある。
【００５６】
更に、保護層は、例えば炭酸カルシウム、シリカ、酸化亜鉛、酸化チタン、水酸化アルミニウム、水酸化亜鉛、硫酸バリウム、粘土、タルク、表面処理カルシウム、またはシリカなどの微粉砕された無機粉末、あるいは例えば尿素ホルムアルデヒド樹脂、スチレン／メタクリル酸コポリマー、またはポリスチレンなどの微粉砕された有機粉末の充填剤を含んでもよい。
【００５７】
通常、アンダーコート層は、この主成分として結合剤樹脂および充填剤を含有する。
【００５８】
アンダーコート層での使用のための結合剤樹脂の具体的な例は、ポリビニルアルコール；デンプンおよびデンプン誘導体；メトキシセルロース、ヒドロキシエチルセルロース、カルボキシメチルセルロース、メチルセルロース、およびエチルセルロースなどのセルロース誘導体；ポリアクリル酸ナトリウム；ポリビニルピロリドン；ポリアクリルアミド／アクリル酸エステルコポリマー；アクリルアミド／アクリル酸エステル／メタクリル酸コポリマー；スチレンのアルカリ金属塩／マレイン酸無水物コポリマー；イソブチレンのアルカリ金属塩／マレイン酸無水物コポリマー；ポリアクリルアミド；アルギン酸ナトリウム；ゼラチン；カゼイン；水溶性ポリエステルおよびカルボキシ基修飾ポリビニルアルコールなどの水溶性ポリマー；ポリ酢酸ビニル；ポリウレタン；スチレン／ブタジエンコポリマー；ポリアクリル酸；ポリアクリル酸エステル；塩化ビニル／酢酸ビニルコポリマー；ポリブチルメタクリレート；エチレン／酢酸ビニルコポリマー、ならびにスチレン／ブタジエンアクリル酸誘導体コポリマーである。
【００５９】
アンダーコート層での使用のための充填剤の具体的な例は、例えば炭酸カルシウム、シリカ、酸化亜鉛、酸化チタン、水酸化アルミニウム、水酸化亜鉛、硫酸バリウム、粘土、タルク、表面処理カルシウム、シリカ、または焼成粘土（例えばAnsilex、Engelhard Corp.）などの微粉砕された無機粉末、ならびに、例えば、尿素ホルムアルデヒド樹脂、スチレン／メタクリル酸コポリマー、およびポリスチレンなどの微粉砕された有機粉末である。
【００６０】
加えてアンダーコート層は、防水剤を含有してもよい。このような薬剤の例は先に示している。
【００６１】
特に、本発明は、改良されたバックグラウンド白色度を、特に湿潤環境における高温での硬化後において示しながら、可塑剤、オイル、および熱硬化に対する特別に優れた耐性を提供する。
【００６２】
実施例
実施例１
Ｎ−（ｐ−トルエンスルホニル）−Ｎ′−（３−ｐ−トルエンスルホニルオキシフェニル）尿素およびｐ−トルエンスルホニル尿素（９９：１）を含有する感熱性コーティング配合剤の調製
分散液Ａ〜Ｃは、以下に示す組成物を、平均粒径１〜１．５μｍが得られるまで磨砕機で粉砕して調製した。
【００６３】
分散液Ａ（発色剤）
３−ジブチルアミノ−６−メチル−７−アニリノフラン      ３．０１部
ポリビニルアルコール（１０％水溶液）                  １０．５０部
水                                                      ６．４９部
【００６４】
分散液Ｂ（顕色剤）
Ｎ−（ｐ−トルエンスルホニル）−Ｎ′−（３−ｐ−トルエンスルホニルオキシフェニル）尿素：ｐ−トルエンスルホニル尿素（９９：１）            ７．５部
ポリビニルアルコール（１０％水溶液）                      ７．５部
水                                                      ２２．５部
【００６５】
分散液Ｃ（増感剤）
パラベンジルビフェニル                                  １０．０部
ポリビニルアルコール（１０％水溶液）                    １０．０部
水                                                      ２０．０部
【００６６】
次に熱コーティング混合物は、以下の成分を共に混合させることによって調製した。
【００６７】
重量部
分散液Ａ                                                    ６．６
分散液Ｂ                                                  １２．５
分散液Ｃ                                                    ６．０
炭酸カルシウム（２５％水性分散液）                        １３．２
ステアリン酸亜鉛（３３％水性分散液）                        １．５
ポリビニルアルコール（１０％水溶液）                        ６．５
Tinopal（登録商標）ＡＢＰ−Ｘ（蛍光増白剤）                 ０．１２
水                                                        １０．１８
【００６８】
このコーティング混合物を、５０ｇ／ｍ2の重さの原紙の片面に、約５．０ｇ／ｍ2のコーティング重量で塗布し、次に乾燥させた。得られたシートを実験室のカレンダー機によってカレンダーにかけて、記録シートを作成した。このように製造されたシートを、以下に示す多数の塗布試験に付して、結果を表１にまとめた。
【００６９】
比較例１
感熱性記録紙を、実施例１と同様に、しかし分散液ＢでＮ−（ｐ−トルエンスルホニル）−Ｎ′−（３−ｐ−トルエンスルホニルオキシフェニル）尿素を唯一の顕色剤として使用して、調製した。
【００７０】
得られた感熱性記録紙は、コーティング液の塗布後に優れたバックグラウンド白色度、ならびに、保管安定性、すなわちコーティング紙の老化に対する耐性、および綿実油および可塑剤に対する像の優れた耐性を示した。
【００７１】
実施例２〜１１
感熱性記録紙を、実施例１に従って、しかし分散液Ｂの顕色剤として以下の組成物を使用して、調製した。
【００７２】
【表１】
2005518966.tif 000005
【００７３】
試験方法の説明
老化前後のバックグランド白色度
本試験は、未印刷の感熱紙に対する熱および湿度の影響を評価した。
【００７４】
未印刷の白色度を、６０℃および相対湿度５０％の１時間にわたる老化の前後で、Macbeth １２００シリーズ濃度計を使用して測定した。
【００７５】
像の綿実油耐性
本試験は、綿実油に暴露した場合の像の安定性を評価した。
【００７６】
Altantek熱反応テスタモデル２００を用いて像を作成した。次に綿実油を像上にグラビア印刷し、次に４０℃にて２４時間保管した。暴露の前後でMacbeth １２００シリーズ濃度計を使用して、光学密度を測定した。
【００７７】
像およびバックグラウンドの可塑剤耐性
本試験は、２０〜２５重量％のフタレートエステル型可塑剤を含有するＰＶＣに暴露したときの像およびバックグラウンドの安定性を評価した。
【００７８】
Altantek熱反応テスタモデル２００を用いて像を作成した。像をＰＶＣに１０７ｇ/ｃｍ2の圧力下で５０℃にて６時間接触下に置いたが、実施例９〜１１の場合、この試験は２４時間に延長した。像およびバックグラウンドの光学密度は、暴露前後でMacbeth １２００シリーズ濃度計を使用して測定した。
【００７９】
塗布試験結果
【００８０】
【表２】
2005518966.tif 000006
【国際調査報告】
2005518966.tif 000009
2005518966.tif 000010